"感熱発色層上に、蛍光増白剤及び水溶性樹脂を含む第1の保護層と、前記水溶性樹脂を含み前記蛍光増白剤を含まない第2の保護層と、をこの順で有し、前記蛍光増白剤の前記第1の保護層における、含有量が0.5g/m2~1.5g/m2であり、かつ、含有率が20質量以上であり、前記第1の保護層における前記蛍光増白剤の含有量と、前記第1の保護層及び前記第2の保護層における前記水溶性樹脂の含有量との総量に対する前記蛍光増白剤の含有率が55質量以下であることを特徴とする感熱記録材料。蛍光増白剤が、スチルベン化合物である請求項1に記載の感熱記録材料。第1の保護層が、更に架橋剤を含む請求項1から2のいずれかに記載の感熱記録材料。第2の保護層が、更に架橋剤、無機フィラー、及び滑剤を含む請求項1から3のいずれかに記載の感熱記録材料。請求項1から4のいずれかに記載の感熱記録材料に対して、サーマルヘッド及びレーザーのいずれかの画像記録手段により、画像を記録することを特徴とする画像記録方法。レーザーが、9.3μm~10.6μmの波長を有するCO2レーザーである請求項5に記載の画像記録方法。本発明は、前記従来における諸問題を解決し、以下の目的を達成することを課題とする。即ち、耐光性、耐水性に優れ、かつ、白色度が高い感熱記録材料、及び該感熱記録材料を用いた画像記録方法を提供することを目的とする。前記課題を解決するための手段としては、以下の通りである。即ち、<1>感熱発色層上に、蛍光増白剤及び水溶性樹脂を含む第1の保護層と、前記水溶性樹脂を含み前記蛍光増白剤を含まない第2の保護層と、をこの順で有し、前記蛍光増白剤の前記第1の保護層における、含有量が0.5g/m2~1.5g/m2であり、かつ、含有率が20質量以上であり、前記第1の保護層における前記蛍光増白剤の含有量と、前記第1の保護層及び前記第2の保護層における前記水溶性樹脂の含有量との総量に対する前記蛍光増白剤の含有率が55質量以下であることを特徴とする感熱記録材料である。<2>蛍光増白剤が、スチルベン化合物である前記<1>に記載の感熱記録材料である。<3>第1の保護層が、更に架橋剤を含む前記<1>から<2>のいずれかに記載の感熱記録材料である。<4>第2の保護層が、更に架橋剤、無機フィラー、及び滑剤を含む前記<1>から<3>のいずれかに記載の感熱記録材料である。<5>前記<1>から<4>のいずれかに記載の感熱記録材料に対して、サーマルヘッド及びレーザーのいずれかの画像記録手段により、画像を記録することを特徴とする画像記録方法である。<6>レーザーが、9.3μm~10.6μmの波長を有するCO2レーザーである前記<5>に記載の画像記録方法である。本発明によれば、前記従来における諸問題を解決でき、前記目的を達成することができ、耐光性及び耐水性に優れ、かつ、白色度が高い感熱記録材料、及び該感熱記録材料を用いた画像記録方法を提供することができる。感熱記録材料本発明の感熱記録材料は、感熱発色層上に、第1の保護層と、第2の保護層とをこの順で有し、必要に応じて、その他の層を有してなる。<第1の保護層>前記第1の保護層は、蛍光増白剤及び水溶性樹脂を含み、必要に応じて、架橋剤を含んでなる。-蛍光増白剤-前記蛍光増白剤としては、特に制限はなく、目的に応じて適宜選択することができるが、優れた耐光性を有する観点から、スチルベン化合物が好ましい。前記スチルベン化合物としては、特に制限はなく、目的に応じて適宜選択することができ、例えば、4,4’-ビススチルベン-2,2’-ジスルホン酸、4,4’-ビススチルベン-2,2’-ジスルホン酸ジナトリウム、4,4’-ビススチルベンジスルホン酸、4,4’-ビス2-アニリノ-4-ジアミノ-1,3,5-トリアジニル--アミノスチルベン-2,2’-ジスルホン酸ナトリウム、4,4’-ビス2--4-ビスアミノ-1,3,5-トリアジニル-6-アミノスチルベン-2,2’-ジスルホン酸ナトリウム、4,4’-ビス2--4-アミノ-1,3,5-トリアジニル-6-アミノスチルベン-2,2’-ジスルホン酸ナトリウム、4-2-p-スルホアニリノ-4-ビスアミノ-1,3,5-トリアジニル-6-アミノ-4’-2-m-スルホアニリノ-4-ビスアミノ-1,3,5-トリアジニル-6-アミノスチルベン-2,2’-ジスルホン酸ナトリウム、4,4’-ビス2-ソジウムスルファニル-4-ジアミノ-1,3,5-トリアジニル--アミノスチルベン-2,2’-ジスルホン酸ナトリウム、4,4’-ビス4-3-アセチルアミノ-4-アニリノ-6--1,3,5-トリアジン-2-イルアミノ-2,2’-ジスルホスチルベン-ジヒドロキシド=六ナトリウム塩、4,4’-ビス4-3-アセチルアミノ-4-アニリノ-6-クロロ-1,3,5-トリアジン-2-イルアミノ-2,2’-スチルベンジスルホン酸=六ナトリウム塩、4,4’-ビス4-3-3-カルボキシ-5-ヒドロキシ-1--4-ピラゾリルアゾ-4-スルホアニリノ-6-クロロ-1,3,5-トリアジン-2-イルアミノ-2,2’-スチルベンジスルホン酸=八ナトリウム塩、4,4’-ビス4-クロロ-6-3-1--5-ヒドロキシ-3-メチル-4-ピラゾリルアゾ-4-スルホアニリノ-1,3,5-トリアジン-2-イルアミノ-2,2’-スチルベンジスルホン酸=六ナトリウム塩、4,4’-ビス6-N--N-2-エチルアミノ-4--1,3,5-トリアジン-2-イルアミノ-2,2’-スチルベンジスルホン酸=六ナトリウム塩、4,4’-ビス4-ビスアミノ-6--1,3,5-トリアジン-2-イルアミノ-2,2’-スチルベンジスルホン酸=四ナトリウム塩、4--4’--2,2’-スチルベンジスルホン酸、4-アミノ-4’-アミノ-2,2’-スチルベンジスルホン酸カルシウム、4,4’-ビス-2,2’-スチルベンジスルホン酸、4,4’-ビス-2,2’-スチルベンジスルホン酸二カリウム、4,4’-ビス-2,2’-スチルベンジジスルホン酸水素カリウム、4,4’-ビス-2,2’-スチルベンジスルホン酸、4,4’-ビス-2,2’-スチルベンジスルホン酸二カリウム、4,4’-ビス-2,2’-スチルベンジスルホン酸カルシウム、4,4’-ビス-2,2’-スチルベンジスルホン酸水素カリウム、4,4’-ビス-2,2’-スチルベンジスルホン酸水素ナトリウム、4,4’-ビス-2,2’-スチルベンジスルホン酸二ナトリウム、4,4’-ビス4-アニリノ-6--1,3,5-トリアジン-2-イルアミノ-2,2’-スチルベンジスルホン酸=カリウム塩一塩、二塩、三塩又は四塩、4,4’-ビス4-アニリノ-6--1,3,5-トリアジン-2-イルアミノ-2,2’-スチルベンジスルホン酸、4,4’-ビス4-アニリノ-6--1,3,5-トリアジン-2-イルアミノ-2,2’-スチルベンジスルホン酸二カリウム、4,4’-ビス4-アニリノ-6--1,3,5-トリアジン-2-イルアミノ-2,2’-スチルベンジスルホン酸水素カリウム、4,4’-ビス-2,2’-スチルベンジスルホン酸二ナトリウム、4,4’-ビス4--6--1,3,5-トリアジン-2-イルアミノ-2,2’-スチルベンジスルホン酸、4,4’-ビス6--4--1,3,5-トリアジン-2-イルアミノ-2,2’-スチルベンジスルホン酸、4,4’-ビス6--4--1,3,5-トリアジン-2-イルアミノ-2,2’-スチルベンジスルホン酸、4,4’-ビス6--4-アニリノ-1,3,5-トリアジン-2-イルアミノ-2,2’-スチルベンジスルホン酸、4,4’-ビス4-ビスアミノ-6-クロロ-1,3,5-トリアジン-2-イルアミノ-2,2’-スチルベンジスルホン酸水素ナトリウム、4,4’-ビス-2,2’-スチルベンジスルホン酸、4-4-クロロ-6-ビスアミノ-1,3,5-トリアジン-2-イルアミノ-4’-4,6-ビスビスアミノ-1,3,5-トリアジン-2-イルアミノ-2,2’-スチルベンジスルホン酸、4,4’ビス4-アニリノ-6-ビスアミノ-1,3,5-トリアジン-2-イルアミノ-2,2’-スチルベンジスルホン酸、4,4’ビス4-アニリノ-6-ビスアミノ-1,3,5-トリアジン-2-イルアミノ-2,2’-スチルベンジスルホン酸二カリウム、4,4’ビス4-アニリノ-6-ビスアミノ-1,3,5-トリアジン-2-イルアミノ-2,2’-スチルベンジスルホン酸水素カリウム、4,4’ビス4-アニリノ-6-N--N-メチルアミノ-1,3,5-トリアジン-2-イルアミノ-2,2’-スチルベンジスルホン酸二カリウム、4,4’ビス4-アニリノ-6-N--N-メチルアミノ-1,3,5-トリアジン-2-イルアミノ-2,2’-スチルベンジスルホン酸水素カリウム、4,4’-ビス4--6--1,3,5-トリアジン-2-イルアミノ-2,2’-スチルベンジスルホン酸=ナトリウム塩一塩、二塩、三塩、四塩、五塩又は六塩、4,4’-ビス6--4-ビスアミノ-1,3,5-トリアジン-2-イルアミノ-2,2’-スチルベンジスルホン酸、4,4’-ビス4-ビスアミノ-6--1,3,5-トリアジン-2-イルアミノ-2,2’-スチルベンジスルホン酸、4,4’-ビス4-ビスアミノ-6-クロロ-1,3,5-トリアジン-2-イルアミノ-2,2’-スチルベンジスルホン酸二ナトリウム、4,4’-ビス6-ビスアミノ-4--1,3,5-トリアジン-2-イルアミノ-2,2’-スチルベンジスルホン酸、4,4’-ビス4-ビスアミノ-6--1,3,5-トリアジン-2-イルアミノ-2,2’-スチルベンジスルホン酸、4,4’-ビス4-ビスアミノ-6--1,3,5-トリアジン-2-イルアミノ-2,2’-スチルベンジスルホン酸、4,4’-ビス4-ビスアミノ-6--1,3,5-トリアジン-2-イルアミノ-2,2’-スチルベンジスルホン酸カリウム塩一塩、二塩、三塩又は四塩、4,4’-ビス4-ビスアミノ-6-アミノ-6--1,3,5-トリアジン-2-イルアミノ-4’4-ビスアミノ-6--1,3,5-トリアジン-2-イルアミノ-2,2’-スチルベンジスルホン酸、4-4-ビスアミノ-6--1,3,5-トリアジン-2-イルアミノ-4’-4-ビスアミノ-6--1,3,5-トリアジン-2-イルアミノ-2,2’-スチルベンジスルホン酸=ナトリウム塩一塩、二塩、三塩又は四塩、4-4-ビスアミノ-6-メトキシ-1,3,5-トリアジン-2-イルアミノ-4’--2,2’-スチルベンジスルホン酸、4-4-ビスアミノ-6-メトキシ-1,3,5-トリアジン-2-イルアミノ-4’-4--6-メトキシ-1,3,5-トリアジン-2-イルアミノ-2,2’-スチルベンジスルホン酸、4--4’--2,2’-スチルベンジスルホン酸二ナトリウム、4--4’--2,2’-スチルベンジスルホン酸、4--4’--2,2’-スチルベンジスルホン酸二カリウム、4--4’--2,2’-スチルベンジスルホン酸水素カリウム、4--4’--2,2’-スチルベンジスルホン酸水素ナトリウム、4--4’--2,2’-スチルベンジスルホン酸二ナトリウム、4,4’-ビス6--4-メトキシ-1,3,5-トリアジン-2-イルアミノ-2,2’-スチルベンジスルホン酸、4--4’--2,2’-スチルベンジスルホン酸、4--4’--2,2’-スチルベンジスルホン酸二カリウム、4--4’--2,2’-スチルベンジスルホン酸水素カリウム、4--2,2’-スチルベンジスルホン酸水素ナトリウム、4--4’--2,2’-スチルベンジスルホン酸水素二ナトリウム、4,4’-ビス4-アニリノ-6-メトキシ-1,3,5-トリアジン-2-イルアミノ-2,2’-スチルベンジスルホン酸、4,4’-ビス4-クロロ-6--1,3,5-トリアジン-2-イルアミノ-2,2’スチルベンジスルホン酸、4,4’-ビス4-クロロ-6--1,3,5-トリアジン-2-イルアミノ-2,2’-スチルベンジスルホン酸二ナトリウム塩、4,4’-ビス4-クロロ-6--1,3,5-トリアジン-2-イルアミノ-2,2’-スチルベンジスルホン酸ナトリウム塩、4,4’-ビス4-クロロ-6-フェノキシ-1,3,5-トリアジン-2-イルアミノ-2,2’-スチルベンジスルホン酸ナトリウム塩、4,4’-ビス4-クロロ-6-メトキシ-1,3,5-トリアジン-2-イルアミノ-2,2’-スチルベンジスルホン酸、4,4’-ビス-2,2’-スチルベンジスルホン酸二カリウム、4,4’-ビス-2,2’-スチルベンジスルホン酸水素カリウム、4,4’-ビス-2,2’-スチルベンジスルホン酸ナトリウム塩-6-フェノキシ-1,3,5-トリアジン-2-イルアミノ-2,2’-スチルベンジスルホン酸、4,4’-ビス4--6-メトキシ-1,3,5-トリアジン-2-イルアミノ-2,2’-スチルベンジスルホン酸、4,4’-ビス-2,2’-スチルベンジスルホン酸、4,4’-ビス-2,2’-スチルベンジスルホン酸二カリウム、4,4’-ビス-2,2’-スチルベンジスルホン酸水素カリウム、4,4’-ビス-2,2’-スチルベンジスルホン酸水素ナトリウム、4,4’-ビス4-アニリノ-6-クロロ-1,3,5-トリアジン-2-イルアミノ-2,2’-スチルベンジスルホン酸水素二トリウム、4,4’-ビス-2,2’-スチルベンジスルホン酸カリウムナトリウム、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸水素ナトリウム、4,4’-ビス4-クロロ-6--1,3,5-トリアジン-2-イルアミノ-2,2’-スチルベンジスルホン酸水素二トリウム、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸ナトリウム塩、4,4’-ビス4-クロロ-6--1,3,5-トリアジン-2-イルアミノ-2,2’-スチルベンジスルホン酸二ナトリウム、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸カリウム塩、4,4’-ビス4-クロロ-6--1,3,5-トリアジン-2-イルアミノ-2,2’-スチルベンジスルホン酸カリウム塩、4,4’-ビス4-クロロ-6--1,3,5-トリアジン-2-イルアミノ-2,2’-スチルベンジスルホン酸六カリウム塩、4,4’-ビス4-クロロ-6--1,3,5-トリアジン-2-イルアミノ-2,2’-スチルベンジスルホン酸ナトリウム塩、4,4’-ビス4-クロロ-6--1,3,5-トリアジン-2-イルアミノ-2,2’-スチルベンジスルホン酸ナトリウム塩、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸カリウム塩、4,4’-ビス4-クロロ-6--1,3,5-トリアジン-2-イルアミノ-2,2’-スチルベンジスルホン酸ナトウム塩、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸二カリウム、4,4’-ビス4-クロロ-6--1,3,5-トリアジン-2-イルアミノ-2,2’-スチルベンジスルホン酸水素カリウム、4,4’-ビス4-クロロ-6--1,3,5-トリアジン-2-イルアミノ-2,2’-スチルベンジスルホン酸水素ナトリウム、4,4’-ビス4-クロロ-6--1,3,5-トリアジン-2-イルアミノ-2,2’-スチルベンジスルホン酸水素二ナトリウム、4,4’-ビス4-クロロ-6--1,3,5-トリアジン-2-イルアミノ-2,2’-スチルベンジスルホン酸水素ナトリウム、4,4’-ビス4-クロロ-6--1,3,5-トリアジン-2-イルアミノ-2,2’-スチルベンジスルホン酸二ナトリウム、4,4’-ビス4-クロロ-6--1,3,5-トリアジン-2-イルアミノ-2,2’-スチルベンジスルホン酸、4,4’-ビス4-クロロ-6--1,3,5-トリアジン-2-イルアミノ-2,2’-スチルベンジスルホン酸ナトリウム塩-1,3,5-トリアジン-2-イルアミノ-2,2’-スチルベンジスルホン酸ナトリウム塩、4,4’-ビス4-クロロ-6--1,3,5-トリアジン-2-イルアミノ-2,2’-スチルベンジスルホン酸二ナトリウム、4,4’-ビス-2,2’-スチルベンジスルホン酸、4,4’-ビス-2,2’-スチルベンジスルホン酸カルシウム、4,4’-ビススチルベン-2,2’-ジスルホン酸水素ナトリウム、4,4’-ビス4-モルホリノ-6--1,3,5-トリアジン-2-イルアミノ-2,2’-スチルベンジスルホン酸、4,4’-ビス4-モルホリノ-6--1,3,5-トリアジン-2-イルアミノ-2,2’-スチルベンジスルホン酸カウリム塩、4,4’-ビス4-モルホリノ-6--1,3,5-トリアジン-2-イルアミノ-2,2’-スチルベンジスルホン酸、4,4’-ビス4-モルホリノ-6--1,3,5-トリアジン-2-イルアミノ-2,2’-スチルベンジスルホン酸二カリウム、4,4’-ビス4-モルホリノ-6--1,3,5-トリアジン-2-イルアミノ-2,2’-スチルベンジスルホン酸水素カリウム、4--4’--2,2’-スチルルベンジスルホン酸二ナトリウム、4,4’-ビス4-クロロ-6-モルホリノ-1,3,5-トリアジン-2-イルアミノ-2,2’-スチルベンジスルホン酸、4,4’-ビス4-クロロ-6-モルホリノ-1,3,5-トリアジン-2-イルアミノ-2,2’-スチルベンジスルホン酸水素ナトリウム、4,4’-ビス4-クロロ-6-モルホリノ-1,3,5-トリアジン-2-イルアミノ-2,2’-スチルベンジスルホン酸二ナトリウム、4,4’-ビス-2,2’-スチルベンジスルホン酸、4,4’-ビス4,6-ジモルホリノ-1,3,5-トリアジン-2-イルアミノ-2,2’-スチルベンジスルホン酸二ナトリウムなどが挙げられる。これらは、1種単独で用いてもよく、2種以上を併用してもよい。前記感熱記録材料は、前記第1の保護層における前記蛍光増白剤の含有量が0.5g/m2~1.5g/m2であり、かつ、前記第1の保護層における前記蛍光増白剤の含有率が20質量以上であることを特徴のひとつとする。前記含有量が、0.5g/m2未満であると、充分な耐光性が得られず、1.5g/m2を超えても、耐光性の程度は変わらず、逆に地肌の黄色化を防ぐために、保護層全体の付着量を増やす必要が生じ、また、発色性の低下を招くこととなる。同時に、前記含有率が20質量未満であると、所定の蛍光増白剤を得るために、第1の保護層の付着量を増やさなければならなくなり、感熱記録材料としての発色性の低下を招いてしまう。このような観点から、前記含有率としては、更に、30質量以上が好ましい。なお、前記含有率の上限としては、感熱記録材料の耐水化の点から、80質量以下が好ましい。また、前記第1の保護層における前記蛍光増白剤の含有量及び含有率は、前記感熱記録材料から前記第1の保護層を剥離し、該第1の保護層を溶媒に溶かした後、HPLC分析法、IR分析法、質量分析法等により、成分分析を行うことにより測定することができる。-水溶性樹脂-前記水溶性樹脂としては、特に制限はなく、目的に応じて適宜選択することができ、例えば、ポリビニルアルコール又はその変性物、デンプン又はその誘導体、セルロース誘導体、ポリメタアクリル酸、又はそれらのアルカリ塩、ポリメタアクリルアミド及びそのアルカリ塩、メタアクリルアミド系共重合体又はそのアルカリ塩、スチレン/無水マレイン酸共重合体アルカリ塩、ポリビニルピロリドン、ポリエチレンイミン、アルギン酸ソーダ、ゼラチン、カゼインなどが挙げられる。前記水溶性樹脂としては、水性エマルジョン樹脂を用いてもよい。該水性エマルジョン樹脂としては、例えばアクリル系共重合体、アクリル酸系共重合体、メタアクリル酸エステル系共重合体、ウレタン樹脂、エポキシ樹脂、酢酸ビニル共重合体、塩化ビニリデン共重合体、塩化ビニル共重合体等のエマルジョンやスチレン/ブタジエン共重合体、スチレン/ブタジエン/アクリル共重合体等のラテックスなどが挙げられる。これらの中でも、バリア性、ヘッドマッチング性、及び機械的強度の点から、ポリビニルアルコール系樹脂が特に好ましい。-架橋剤-前記架橋剤としては、特に制限はなく、目的に応じて適宜選択することができ、例えば、エチレンジアミン等の多価アミン化合物、グリオキザール、グルタルアルデヒド、ジアルデヒド等の多価アルデヒド化合物、アジピン酸ジヒドラジド、フタル酸ジヒドラジド等のジヒドラジド化合物、ポリアミドエピクロルヒドリン化合物、水溶性メチロール化合物尿素、メラミン、フェノール、多官能エポキシ化合物、多価金属塩Al、Ti、Zr、Mg等、乳酸チタン、ホウ酸などが挙げられる。前記架橋剤の第1の保護層における含有率としては、特に制限はなく、目的に応じて適宜選択することができ、架橋剤の官能基の変性量、種類によっても異なるが、前記結着樹脂100質量部に対して0.1質量部~100質量部が好ましく、1質量部~50質量部がより好ましい。<第2の保護層>前記第2の保護層は、前記水溶性樹脂を含み、前記蛍光増白剤を含まず、必要に応じて、架橋剤、無機フィラー、及び滑剤等を含んでなる。-水溶性樹脂-前記水溶性樹脂としては、特に制限はなく、目的に応じて適宜選択することができ、例えば、前記第1の保護層に用いられる前記水溶性樹脂が挙げられる。ただし、前記第2の保護層の前記水溶性樹脂としては、前記第1の保護層に用いられる前記水溶性樹脂と、同じか又は異なるものを用いてもよい。前記第2の保護層に用いられる前記水溶性樹脂としては、第1の保護層と同様、ポリビニルアルコール系樹脂が好ましい。-架橋剤-前記架橋剤としては、特に制限はなく、目的に応じて適宜選択することができ、例えば、前記第1の保護層に用いられる前記架橋剤が挙げられる。ただし、前記第2の保護層の前記架橋剤としては、前記第1の保護層に用いられる前記架橋剤と、同じか又は異なるものを用いてもよい。前記架橋剤の第2の保護層における含有率としては、特に制限はなく、目的に応じて適宜選択することができ、架橋剤の官能基の変性量、種類によっても異なるが、前記結着樹脂100質量部に対して0.1質量部~100質量部が好ましく、1質量部~50質量部がより好ましい。-無機フィラー-前記無機フィラーとしては、特に制限はなく、目的に応じて適宜選択することができ、例えば水酸化アルミニウム、炭酸カルシウム炭酸カルシウム、酸化アルミニウム、酸化亜鉛、二酸化チタン、シリカ、水酸化アルミニウム、硫酸バリウム、タルク、カオリン、アルミナ、クレーなどが挙げられる。これらは、1種単独で用いてもよく、2種以上を併用してもよい。これらの中でも、水酸化アルミニウム、炭酸カルシウムが、長期にわたって印字を行った際のサーマルヘッドに対する耐磨耗性の点から特に好ましい。前記無機フィラーの第2の保護層における含有率としては、特に制限はなく、目的に応じて適宜選択することができ、充填剤の種類などによっても異なるが、前記結着樹脂100質量部に対して50質量部~500質量部が好ましい。-滑剤-前記滑剤としては、特に制限はなく、目的に応じて適宜選択することができ、例えば、ステアリン酸亜鉛、ステアリン酸カルシウム、モンタン酸エステルワックス、ポリエチレンワックス、カルナバロウ、パラフィンワックス、エステルワックス等の高級脂肪酸又はその金属塩、高級脂肪酸アミド、高級脂肪酸エステル、動物性ワックス、植物性ワックス、鉱物性ワックス、石油系ワックス等の各種ワックスが挙げられる。前記感熱記録材料は、前記第1の保護層における前記蛍光増白剤の含有量と、前記第1の保護層及び前記第2の保護層における前記水溶性樹脂の含有量との総量に対する前記蛍光増白剤の含有率が55質量以下であることを特徴のひとつとする。前記含有量が、55質量を超えると、感熱記録材料の耐水性が悪くなり、ハガレが生じることがある。なお、前記含有量の下限としては、前記各保護層の総付着量の増加による発色性の低下の点から、20質量以上が好ましい。また、前記第1の保護層に含まれる前記蛍光増白剤と、前記第1の保護層及び前記第2の保護層に含まれる水溶性樹脂との総量における、前記蛍光増白剤の含有量は、前記感熱記録材料から前記第1の保護層及び第2の保護層を剥離し、各保護層を溶媒に溶かした後、HPLC分析法、IR分析法、質量分析法等により、成分分析を行うことで測定することができる。前記第1の保護層及び前記第2の保護層の形成方法としては、特に制限はなく、目的に応じて適宜選択することができ、例えば、ブレード塗布法、ロール塗布法、ワイヤーバー塗布法、ダイ塗布法、カーテン塗工法などにより形成することができる。<感熱発色層>前記感熱発色層としては、特に制限はなく、目的に応じて適宜選択することができるが、ロイコ染料及び顕色剤を含有することが好ましい。前記ロイコ染料は、電子供与性を示す化合物であり、単独で又は2種以上混合して適用されるが、それ自体無色或いは淡色の染料前駆体であり、従来公知のもの、例えば、トリフェニルメタンフタリド系、トリアリルメタン系、フルオラン系、フェノチジアン系、チオフェルオラン系、キサンテン系、インドフタリル系、スピロピラン系、アザフタリド系、クロメノピラゾール系、メチン系、ローダミンアニリノラクタム系、ローダミンラクタム系、キナゾリン系、ジアザキサンテン系、ビスラクトン系等のロイコ化合物を用いることができる。発色特性、耐湿熱光による画像部の褪色及び地肌部の地肌かぶりの品質を考慮すると、このような化合物の具体例としては、2-アニリノ-3-メチル-6-ジエチルアミノフルオラン、2-アニリノ-3-メチル-6-ジ-n-ブチルアミノフルオラン、2-アニリノ-3-メチル-6-ジ-n-ペンチルアミノフルオラン、2-アニリノ-3-メチル-6-N-n-プロピル-N-メチルアミノフルオラン、2-アニリノ-3-メチル-6-N-イソプロピル-N-メチルアミノフルオラン、2-アニリノ-3-メチル-6-N-イソブチル-N-メチルアミノフルオラン、2-アニリノ-3-メチル-6-N-n-アミル-N-メチルアミノフルオラン、2-アニリノ-3-メチル-6-N-sec-ブチル-N-エチルアミノフルオラン、2-アニリノ-3-メチル-6-N-n-アミル-N-エチルアミノフルオラン、2-アニリノ-3-メチル-6-N-iso-アミル-N-エチルアミノフルオラン、2-アニリノ-3-メチル-6-N-シクロヘキシル-N-メチルアミノフルオラン、2-アニリノ-3-メチル-6-N-エチル-p-トルイジノフルオラン、2-アニリノ-3-メチル-6-N-メチル-p-トルイジノフルオラン、2-m-トリクロロメチルアニリノ-3-メチル-6-ジエチルアミノフルオラン、2-m-トリフロロメチルアニリノ-3-メチル-6-ジエチルアミノフルオラン、2-m-トリフロロメチルアニリノ-3-メチル-6-N-シクロヘキシル-N-メチルアミノフルオラン、2-2,4-ジメチルアニリノ-3-メチル-6-ジエチルアミノフルオラン、2-N-エチル-p-トルイジノ-3-メチル-6-N-エチルアニリノフルオラン、2-N-メチル-p-トルイジノ-3-メチル-6-N-プロピル-p-トルイジノフルオラン、2-アニリノ-6-N-n-ヘキシル-N-エチルアミノフルオラン、2-o-クロルアニリノ-6-ジエチルアミノフルオラン、2-o-ブロモアニリノ-6-ジエチルアミノフルオラン、2-o-クロルアニリノ-6-ジブチルアミノフルオラン、2-o-フロロアニリノ-6-ジブチルアミノフルオラン、2-m-トリフルオロメチルアニリノ-6-ジエチルアミノフルオラン、2-p-アセチルアニリノ-6-N-n-アミル-N-n-ブチルアミノフルオラン、2-ベンジルアミノ-6-N-エチル-p-トルイジノフルオラン、2-ベンジルアミノ-6-N-メチル-2,4-ジメチルアニリノフルオラン、2-ベンジルアミノ-6-N-エチル-2,4-ジメチルアニリノフルオラン、2-ジベンジルアミノ-6-N-メチル-p-トルイジノフルオラン、2-ジベンジルアミノ-6-N-エチル-p-トルイジノフルオラン、2-ジ-p-メチルベンジルアミノ-6-N-エチル-p-トルイジノフルオラン、2-α-フェニルエチルアミノ-6-N-エチル-p-トルイジノフルオラン、2-メチルアミノ-6-N-メチルアニリノフルオラン、2-メチルアミノ-6-N-エチルアニリノフルオラン、2-メチルアミノ-6-N-プロピルアニリノフルオラン、2-エチルアミノ-6-N-メチル-p-トルイジノフルオラン、2-メチルアミノ-6-N-メチル-2,4-ジメチルアニリノフルオラン、2-エチルアミノ-6-N-メチル-2,4-ジメチルアニリノフルオラン、2-ジメチルアミノ-6-N-メチルアニリノフルオラン、2-ジメチルアミノ-6-N-エチルアニリノフルオラン、2-ジエチルアミノ-6-N-メチル-p-トルイジノフルオラン、ベンゾロイコメチレンブルー、2-[3,6-ビスジエチルアミノ]-6-o-クロルアニリノキサンチル安息香酸ラクタム、2-[3,6-ビスジエチルアミノ]-9-o-クロルアニリノキサンチル安息香酸ラクタム、3,3-ビスp-ジメチルアミノフェニルフタリド、3,3-ビスp-ジメチルアミノフェニル-6-ジメチルアミノフタリド、3,3-ビスp-ジメチルアミノフェニル-6-ジエチルアミノフタリド、3,3-ビスp-ジメチルアミノフェニル-6-クロルフタリド、3,3-ビスp-ジブチルアミノフェニルフタリド、3-2-メトキシ-4-ジメチルアミノフェニル-3-2-ヒドロキシ-4,5-ジクロルフェニルフタリド、3-2-ヒドロキシ-4-ジメチルアミノフェニル-3-2-メトキシ-5-クロルフェニルフタリド、3-2-ヒドロキシ-4-ジメトキシアミノフェニル-3-2-メトキシ-5-クロルフェニルフタリド、3-2-ヒドロキシ-4-ジメチルアミノフェニル-3-2-メトキシ-5-ニトロフェニルフタリド、3-2-ヒドロキシ-4-ジエチルアミノフェニル-3-2-メトキシ-5-メチルフェニルフタリド、3,6-ビスジメチルアミノフルオレンスピロ9,3’-6’-ジメチルアミノフタリド、6’-クロロ-8’-メトキシ-ベンゾインドリノ-スピロピラン、6’-ブロモ-2’-メトキシ-ベンゾインドリノ-スピロピランなどが挙げられる。これらは、1種単独で用いてもよく、2種以上を併用してもよい。前記感熱発色層におけるロイコ染料の含有量は、5質量~20質量が好ましく、10質量~15質量がより好ましい。また、前記顕色剤としては、前記ロイコ染料に対して加熱時に反応して、これを発色させる種々の電子受容性物質が適用され、その具体例としては、以下に示すようなフェノール性化合物、有機又は無機の酸性化合物、あるいはそれらのエステルや塩などが挙げられる。前記顕色剤としては、例えば、ビスフェノールA、テトラブロモビスフェノールA、没食子酸、サリチル酸、3-イソプロピルサリチル酸、3-シクロヘキシルサリチル酸、3,5-ジ-tert-ブチルサリチル酸、3,5-ジ-α-メチルベンジルサリチル酸、4,4’-イソプロピリデンジフェノール、1,1’-イソプロピリデンビス2-クロロフェノール、4,4’-イソプロピリンビス2,6-ジブロモフェノール、4,4’-イソプロピリデンビス2,6-ジクロロフェノール、4,4’-イソプロピリデンビス2-メチルフェノール、4,4’-イソプロピリデンビス2,6-ジメチルフェノール、4,4’-イソプロピリデンビス2-tert-ブチルフェノール、4,4’-sec-ブチリデンジフェノール、4,4’-シクロヘキシリデンビスフェノール、4,4’-シクロヘキシリデンビス2-メチルフェノール、4-tert-ブチルフェノール、4-フェニルフェノール、4-ヒドロキシジフェノキシド、α-ナフトール、β-ナフトール、3,5-キシレノール、チモール、メチル-4-ヒドエロキシベンゾエート、4-ヒドロキシアセトフェノン、ノボラック型フェノール樹脂、2,2’-チオビス4,6-ジクロロフェノール、カテコール、レゾルシン、ヒドロキノン、ピロガロール、フロログリシン、フロログリシンカルボン酸、4-tert-オクチルカテコール、2,2’-メチレンビス4-クロロフェノール、2,2’-メチレンビス4-メチル-6-tert-ブチルフェノール、2,2’-ジヒドロキシジフェニル、p-ヒドロキシ安息香酸エチル、p-ヒドロキシ安息香酸プロピル、p-ヒドロキシ安息香酸ブチル、p-ヒドロキシ安息香酸ベンジル、p-ヒドロキシ安息香酸-p-クロロベンジル、p-ヒドロキシ安息香酸-o-クロロベンジル、p-ヒドロキシ安息香酸-p-メチルベンジル、p-ヒドロキシ安息香酸-n-オクチル、安息香酸、サリチル酸亜鉛、1-ヒドロキシ-2-ナフトエ酸、2-ヒドロキシ-6-ナフトエ酸、2-ヒドロキシ-6-ナフトエ酸亜鉛、4-ヒドロキシジフェニルスルホン、4-ヒドロキシ-4’-クロロジフェニルスルホン、ビス4-ヒドロキシフェニルスルフィド、2-ヒドロキシ-p-トルイル酸、3,5-ジ-tert-ブチルサリチル酸亜鉛、3,5-ジ-tert-ブチルサリチル酸スズ、酒石酸、シュウ酸、マレイン酸、クエン酸、コハク酸、ステアリン酸、4-ヒドロキシフタル酸、ホウ酸、チオ尿素誘導体、4-ヒドロキシチオフェノール誘導体、ビス4-ヒドロキシフェニル酢酸、ビス4-ヒドロキシフェニル酢酸エチル、ビス4-ヒドロキシフェニル酢酸-n-プロピル、ビス4-ヒドロキシフェニル酢酸-n-ブチル、ビス4-ヒドロキシフェニル酢酸フェニル、ビス4-ヒドロキシフェニル酢酸ベンジル、ビス4-ヒドロキシフェニル酢酸フェネチル、ビス3-メチル-4-ヒドロキシフェニル酢酸、ビス3-メチル-4-ヒドロキシフェニル酢酸メチル、ビス3-メチル-4-ヒドロキシフェニル酢酸-n-プロピル、1,7-ビス4-ヒドロキシフェニルチオ3,5-ジオキサヘプタン、1,5-ビス4-ヒドロキシフェニルチオ3-オキサペンタン、4-ヒドロキシフタル酸ジメチル、4-ヒドロキシ-4’-メトキシジフェニルスルホン、4-ヒドロキシ-4’-エトキシジフェニルスルホン、4-ヒドロキシ-4’-イソプロポキシジフェニルスルホン、4-ヒドロキシ-4’-プロポキシジフェニルスルホン、4-ヒドロキシ-4’-ブトキシジフェニルスルホン、4-ヒドロキシ-4’-イソプロポキシジフェニルスルホン、4-ヒドロキシ-4’-sec-ブトキシジフェニルスルホン、4-ヒドロキシ-4’-tert-ブトキシジフェニルスルホン、4-ヒドロキシ-4’-ベンジロキシジフェニルスルホン、4-ヒドロキシ-4’-フェノキシジフェニルスルホン、4-ヒドロキシ-4’-m-メチルベンジロキシジフェニルスルホン、4-ヒドロキシ-4’-p-メチルベンジロキシジフェニルスルホン、4-ヒドロキシ-4’-o-メチルベンジロキシジフェニルスルホン、4-ヒドロキシ-4’-p-クロロベンジロキシジフェニルスルホン、4-ヒドロキシ-4’-アリルオキシジフェニルスルホンなどが挙げられる。これらは、1種単独で用いてもよく、2種以上を併用してもよい。前記感熱発色層中における前記ロイコ染料と前記顕色剤との混合比は、ロイコ染料1質量部に対し、顕色剤0.5質量部~10質量部が好ましく、1質量部~5質量部がより好ましい。前記感熱発色層には、前記ロイコ染料と前記顕色剤の他に、結着剤、フィラー、熱可融性物質、架橋剤、顔料、界面活性剤、蛍光増白剤、滑剤等の感熱記録材料を構成するのに慣用的に用いられる各種材料を適宜併用することができる。前記結着剤としては、層の塗工性、結着性の向上のため必要に応じて用いられる。その具体例としては、澱粉類、ヒドロキシエチルセルロース、メチルセルロース、カルボキシメチルセルロース、ゼラチン、カゼイン、アラビヤゴム、ポリビニルアルコール、ジイソブチレン/無水マレイン酸共重合体塩、スチレン/無水マレイン酸共重合体塩、エチレン/アクリル酸共重合体塩、スチレン/アクリル共重合体塩、スチレン/ブタジエン共重合体塩エマルジョンなどが挙げられる。前記フィラーとしては、特に制限はなく、目的に応じて適宜選択することができ、例えば炭酸カルシウム、酸化アルミニウム、酸化亜鉛、二酸化チタン、シリカ、水酸化アルミニウム、硫酸バリウム、タルク、カオリン、アルミナ、クレー等の無機顔料、又は公知の有機顔料などが挙げられる。また、耐水性耐水剥がれ性を考慮すると酸性顔料水溶液中で酸性を示すものであるシリカ、アルミナ、カオリンが好ましく、発色濃度の観点からシリカがより好ましい。前記熱可融性物質を併用することも好ましく、その具体例としては、ステアリン酸、ベヘン酸等の脂肪酸類;ステアリン酸アミド、エルカ酸アミド、パルミチン酸アミド、ベヘン酸アミド、パルミチン酸アミド等の脂肪酸アミド類;N-ラウリルラウリン酸アミド、N-ステアリルステアリン酸アミド、N-オレイルステアリン酸アミド等のN-置換アミド類;メチレンビスステアリン酸アミド、エチレンビスステアリン酸アミド、エチレンビスラウリン酸アミド、エチレンビスカプリン酸アミド、エチレンビスベヘン酸アミド等のビス脂肪酸アミド類;ヒドロキシステアリン酸アミド、メチレンビスヒドロキシステアリン酸アミド、エチレンビスヒドロキシステアリン酸アミド、ヘキサメチレンビスヒドロキシステアリン酸アミド等のヒドロキシ脂肪酸アミド類;ステアリン酸亜鉛、ステアリン酸アルミニウム、ステアリン酸カルシウム、パルミチン酸亜鉛、ベヘン酸亜鉛等の脂肪酸金属塩類;p-ベンジルビフェニル、ターフェニル、トリフェニルメタン、p-ベンジルオキシ安息香酸ベンジル、β-ベンジルオキシナフタレン、β-ナフトエ酸フェニル、1-ヒドロキシ-2-ナフトエ酸フェニル、1-ヒドロキシ-2-ナフトエ酸メチル、ジフェニルカーボネート、テレフタル酸ベンジル、1,4-ジメトキシナフタレン、1,4-ジエトキシナフタレン、1,4-ジベンジルオキシナフタレン、1,2-ジフェノキシエタン、1,2-ビス4-メチルフェノキシエタン、1,4-ジフェノキシ-2-ブテン、1,2-ビス4-メトキシフェニルチオエタン、ジベンゾイルメタン、1,4-ジフェニルチオブタン、1,4-ジフェニルチオ-2-ブテン、1,3-ビス2-ビニルオキシエトキシベンゼン、1,4-ビス2-ビニルオキシエトキシベンゼン、p-2-ビニルオキシエトキシビフェニル、p-アリールオキシビフェニル、ジベンゾイルオキシメタン、ジベンゾイルオキシプロパン、ジベンジルジスルフィド、1,1-ジフェニルエタノール、1,1-ジフェニルプロパノール、p-ベンジルオキシベンジルアルコール、1,3-フェノキシ-2-プロパノール、N-オクタデシルカルバモイル-p-メトキシカルボニルベンゼン、N-オクタデシルカルバモイルベンゼン、1,2-ビス4-メトキシフェノキシプロパン、1,5-ビス4-メトキシフェノキシ-3-オキサペンタン、シュウ酸ジベンジル、シュウ酸ビス4-メチルベンジル、シュウ酸ビス4-クロロベンジル、などが挙げられる。これらは、1種を単独で使用してもよいし、2種以上を併用してもよい。更に、感熱発色層にジアセトン変性ポリビニルアルコールを含有させると、保護層又は、感熱発色層と保護層に架橋剤としてN-アミノポリアクリルアミドを含有させた場合に、架橋反応が起こりやすくなり、発色阻害となる他の架橋剤を添加することなく耐水性を向上させることができるため好ましい。前記感熱発色層は、一般に知られている方法により形成することができ、例えば、ロイコ染料や顕色剤を、それぞれ結着剤やその他の成分と共に、ボールミル、アトライター、サンドミル等の分散機により、分散粒径が1μm~3μmになるまで粉砕分散した後、必要に応じて填料、熱可融性物質増感剤分散液等と共に、一定処方で混合して感熱発色層塗布液を調製し、支持体上に塗布することによって形成することができる。前記感熱発色層の厚みは、感熱発色層の組成や感熱記録材料の用途等により異なり一概には規定できないが、1μm~50μmが好ましく、3μm~20μmがより好ましい。<その他の層>前記その他の層としては、特に制限はなく、目的に応じて適宜選択することができ、例えば、支持体、アンダー層、バック層等が挙げられる。-支持体-前記支持体としては、特に制限はなく、目的に応じて適宜選択することができ、例えば、上質紙、古紙パルプからなる支持体古紙パルプを50以上使用、合成紙、ポリエチレンフィルム、ラミネート紙等の何れも用いることができる。-アンダー層-前記感熱記録材料において、前記支持体と前記感熱発色層との間に中空粒子を含むアンダー層を設けることができる。これにより、高い断熱性及びヘッドとの密着性を向上させ発色感度が向上する。前記アンダー層は、中空率80以上の中空粒子と、バインダーとを含有し、更に必要に応じてその他の成分を含有してなる。前記中空粒子としては、中空率が80以上のものが好ましく、90以上がより好ましい。前記中空率が80未満であると、断熱性、クッション性が不充分なため、サーマルヘッドからの熱エネルギーが支持体を通して感熱記録材料の外へ放出され、更にサーマルヘッドとの密着性が弱くなるため、感度向上及び精細性向上の効果が小さいことがある。なお、実質得られる中空粒子の中空率は98以下である。ここで、前記中空率とは、中空粒子の外径と内径の比であり、下記数式で表されるものである。前記中空粒子は、熱可塑性樹脂を殻とし、内部に空気その他の気体を含有するもので、すでに発泡状態となっている微小中空粒子であり、体積平均粒子径は2μm~10μmのものが用いられる。前記体積平均粒子径粒子外径が2μmより小さいものは、任意の中空率にすることが難しいなどの生産上の問題があり、逆に10μmより大きいものは、塗布乾燥後の表面の平滑性が低下するため、サーマルヘッドとの密着性が低下し、感度向上効果が低下する。したがって、このような粒子分布は粒子径が前記範囲にあると同時に、バラツキの少ない分布ピークの均一なものが好ましい。前記中空粒子は、上述したように熱可塑性樹脂を殻とするものであるが、該熱可塑性樹脂としては、例えばポリスチレン樹脂、ポリ塩化ビニル樹脂、ポリ塩化ビニリデン樹脂、ポリ酢酸ビニル樹脂、ポリアクリル酸エステル、ポリアクリロニトリル、ポリブタジエン、又はこれらの共重合体樹脂などが挙げられる。これらの中でも、塩化ビニリデンとアクリロニトリルを主体とする共重合体樹脂が特に好ましい。前記バインダーとしては、特に制限はなく、従来公知の水溶性ポリマー及び水溶性ポリマーエマルジョンの少なくともいずれかから適宜選択される。前記水溶性ポリマーとしては、例えば、ポリビニルアルコール、澱粉又はその誘導体、メトキシセルロース、ヒドロキシエチルセルロース、カルボキシメチルセルロース、メチルセルロース、エチルセルロース等のセルロース誘導体;ポリアクリル酸ソーダ、ポリビニルピロリドン、アクリルアミド/アクリル酸エステル共重合体、アクリルアミド/アクリル酸エステル/メタクリル酸三元共重合体、スチレン/無水マレイン酸共重合体アルカリ塩、イソブチレン/無水マレイン酸共重合体アルカリ塩、ポリアクリルアミド、アルギン酸ソーダ、ゼラチン、カゼイン、などが挙げられる。これらは、1種単独で使用してもよいし、2種以上を併用してもよい。前記水性ポリマーエマルジョンとしては、例えばスチレン/ブタジエン共重合体、スチレン/ブタジエン/アクリル系共重合体等のラテックス;酢酸ビニル樹脂、酢酸ビニル/アクリル酸共重合体、スチレン/アクリル酸エステル共重合体、アクリル酸エステル樹脂、ポリウレタン樹脂等のエマルジョンなどが挙げられる。これらは、1種単独で使用してもよいし、2種以上を併用してもよい。前記アンダー層は、前記中空粒子及びバインダーを水に分散し、これを支持体表面に塗布し、乾燥することによって形成される。この場合、中空粒子の塗布量は、支持体1m2あたり、1g以上が好ましく、2g~15gがより好ましい。また、バインダーの塗布量は、アンダー層を支持体に強く結合させるような量でよく、通常は、中空粒子とバインダー樹脂との合計量に対して2質量~50質量であることが好ましい。-バック層-前記感熱記録材料は、前記支持体の感熱発色層を設ける側の面と反対側の面裏面に顔料、水溶性樹脂結着樹脂、架橋剤を含有するバック層を有することが好ましい。前記バック層には、更に必要に応じて、フィラー、滑剤等の他の成分を含有させてもよい。前記結着樹脂としては、水分散性樹脂及び水溶性樹脂の何れかが用いられ、具体的には、従来公知の水溶性高分子、水性高分子エマルジョンなどが挙げられる。前記水溶性高分子としては、例えば、ポリビニルアルコール、澱粉又はその誘導体、メトキシセルロース、ヒドロキシエチルセルロース、カルボキシメチルセルロース、メチルセルロース、エチルセルロース等のセルロース誘導体、ポリアクリル酸ソーダ、ポリビニルピロリドン、アクリルアミド/アクリル酸エステル共重合体、アクリルアミド/アクリル酸エステル/メタクリル酸三元共重合体、スチレン/無水マレイン酸共重合体アルカリ塩、イソブチレン/無水マレイン酸共重合体アルカリ塩、ポリアクリルアミド、アルギン酸ソーダ、ゼラチン、カゼインなどが挙げられる。これらは、1種を単独で使用してもよいし、2種以上を併用してもよい。前記水性高分子エマルジョンとしては、例えば、アクリル酸エステル共重合体、スチレン/ブタジエン共重合体、スチレン/ブタジエン/アクリル系共重合体等のラテックスや酢酸ビニル樹脂、酢酸ビニル/アクリル酸共重合体、スチレン/アクリル酸エステル共重合体、アクリル酸エステル樹脂、ポリウレタン樹脂等のエマルジョンなどが挙げられる。これらは、1種を単独で使用してもよいし、2種以上を併用してもよい。前記架橋剤としては、前述した第2の保護層の場合と同様のものを用いることができる。前記フィラーとしては、例えば無機フィラー又は有機フィラーを用いることができる。前記無機フィラーとしては、例えば、炭酸塩、ケイ酸塩、金属酸化物、硫酸化合物などが挙げられる。前記有機フィラーとしては、例えば、シリコーン樹脂、セルロース樹脂、エポキシ樹脂、ナイロン樹脂、フェノール樹脂、ポリウレタン樹脂、ユリア樹脂、メラミン樹脂、ポリエステル樹脂、ポリカーボネート樹脂、スチレン系樹脂、アクリル系樹脂、ポリエチレン樹脂、ホルムアルデヒド系樹脂、ポリメチルメタクリレート樹脂などが挙げられる。前記バック層の形成方法としては、特に制限はなく、目的に応じて適宜選択することができ、支持体上にバック層塗布液を塗布して形成する方法などが挙げられる。前記塗布方法としては、特に制限はなく、目的に応じて適宜選択することができ、例えば、ブレード塗布法、ロール塗布法、ワイヤーバー塗布法、ダイ塗布法、カーテン塗工法などが挙げられる。前記バック層の厚みは、特に制限はなく、目的に応じて適宜選択することができるが、0.1μm~10μmが好ましく、0.5μm~5μmがより好ましい。ここで、前記感熱記録材料の構成例について図面を用いて説明する。図1は、本発明の一実施形態に係る感熱記録材料1の層構成を示す概略断面図である。この感熱記録材料1においては、支持体2上に、感熱発色層3と、第1の保護層4と、第2の保護層5とがこの順に配されてなる。ただし、この感熱記録材料1の層構成は、一例であり、支持体2と感熱発色層3との間にアンダー層を設けてもよく、また、支持体1の感熱発色層3を設ける側の面と反対側の面裏面にバック層を設けてもよい。画像記録方法本発明の画像記録方法は、本発明の前記感熱記録材料に対して、サーマルヘッド及びレーザーのいずれかの画像記録手段により、画像を記録することとしてなる。前記サーマルヘッドとしては、形状、構造、大きさ等に特に制限はなく、目的に応じて適宜選択することができる。前記レーザーとしては、特に制限はなく、目的に応じて適宜選択することができるが、9.3μm~10.6μmの波長を有するCO2レーザーが好ましい。前記9.3μm~10.6μmの波長を有するCO2レーザーを用いると、フタロシアニン系色素などの光熱変換剤を用いなくても十分なレーザー印字画像が得られる。以下、本発明の実施例を説明するが、本発明は、これらの実施例に何ら限定されるものではない。なお、実施例中の部及びは、特に記載がない限り、質量部及び質量を表す。実施例11感熱発色層塗布液の調製[A液]2-アニリノ-3-メチル-6-ジ-n-ブチルアミノフルオラン20部イタコン酸変性ポリビニルアルコールの10水溶液20部水60部[B液]4-ヒドロキシ-4’-アリルオキシジフェニルスルホン20部イタコン酸変性ポリビニルアルコールの10水溶液20部シリカ水澤化学工業社製、ミズカシルP-52710部水50部上記組成からなる[A液]、[B液]のそれぞれを、含まれる粒子の平均粒径が1.0μm以下になるようにサンドミルを用いて分散し、染料分散液[A液]、顕色剤分散液[B液]を調製した。続いて、[A液]と[B液]を1:3の割合で混合し、固形分を25に調整し、攪拌して、感熱発色層塗布液[C液]を調製した。2第1の保護層形成用塗布液の調製[D液]ジアセトン変性ポリビニルアルコールの10水溶液100部アジピン酸ジヒドラジドの10水溶液20部蛍光増白剤スチルベン化合物、TinopalUP固形分45、CIBA社製13.3部固形分6.0部水100部上記組成の材料を混合し攪拌して第1の保護層形成用塗布液[D液]を調製した。3第2の保護層形成用塗布液の調製[E液]ジアセトン変性ポリビニルアルコールの10水溶液100部アジピン酸ジヒドラジドの10水溶液20部水酸化アルミニウム分散液固形分3050部モンタン酸エステルワックス固形分303.3部水90部上記組成の材料を混合し攪拌して第2の保護層形成用塗布液[E液]を調製した。次に、原紙支持体坪量約60g/m2の上質紙の表面に、[C液]を、乾燥後の付着量が3.0g/m2になるように一様に塗布して乾燥し、感熱発色層を形成した。その上に、第1の保護層形成用塗布液[D液]、第2の保護層形成用塗布液[E液]を、乾燥後の付着量がそれぞれ1.5g/m2、2.0g/m2となるように一様に塗布して乾燥し、感熱発色層上に、第1の保護層と第2の保護層をこの順で形成した後、スーパーキャレンダーにて表面処理を行い、実施例1の感熱記録材料を作製した。実施例2-感熱記録材料の作製-実施例1の第1の保護層形成用塗布液[D液]の調製において、蛍光増白剤の添加量を固形分6.0部から9.5部に変更し、この第1の保護層形成用塗布液[D液]を、乾燥後の付着量が1.7g/m2となるように一様に塗布して乾燥し、第1の保護層を形成した以外は、実施例1と同様にして、実施例2の感熱記録材料を作製した。実施例3-感熱記録材料の作製-実施例1の第1の保護層形成用塗布液[D液]の調製において、蛍光増白剤の添加量を固形分6.0部から18.0部に変更し、この第1の保護層形成用塗布液[D液]を、乾燥後の付着量が1.7g/m2となるように一様に塗布して乾燥し、第1の保護層を形成し、第1の保護層上に第2の保護層形成用塗布液[E液]を、乾燥後の付着量が1.0g/m2となるように一様に塗布して乾燥し、第2の保護層を形成した以外は、実施例1と同様にして、実施例3の感熱記録材料を作製した。実施例4-感熱記録材料の作製-実施例1の第1の保護層形成用塗布液[D液]の調製において、蛍光増白剤の添加量を固形分6.0部から20.0部に変更し、この第1の保護層形成用塗布液[D液]を、乾燥後の付着量が2.4g/m2となるように一様に塗布して乾燥し、第1の保護層を形成した以外は、実施例1と同様にして、実施例4の感熱記録材料を作製した。比較例1-感熱記録材料の作製-実施例1の第1の保護層形成用塗布液[D液]の調製において、蛍光増白剤を添加せず、この第1の保護層形成用塗布液[D液]を、乾燥後の付着量が2.0g/m2となるように一様に塗布して乾燥し、第1の保護層を形成した以外は、実施例1と同様にして、比較例1の感熱記録材料を作製した。比較例2-感熱記録材料の作製-実施例1の第1の保護層形成用塗布液[D液]の調製において、蛍光増白剤の添加量を固形分6.0部から2.5部に変更し、この第1の保護層形成用塗布液[D液]を、乾燥後の付着量が1.2g/m2となるように一様に塗布して乾燥し、第1の保護層を形成した以外は、実施例1と同様にして、比較例2の感熱記録材料を作製した。比較例3-感熱記録材料の作製-実施例1の第1の保護層形成用塗布液[D液]の調製において、蛍光増白剤の添加量を固形分6.0部から30.0部に変更し、この第1の保護層形成用塗布液[D液]を、乾燥後の付着量が2.4g/m2となるように一様に塗布して乾燥し、第1の保護層を形成した以外は、実施例1と同様にして、比較例3の感熱記録材料を作製した。比較例4-感熱記録材料の作製-実施例3において、第1の保護層上に第2の保護層形成用塗布液[E液]を、乾燥後の付着量が0.5g/m2となるように一様に塗布して乾燥し、第2の保護層を形成した以外は、実施例3と同様にして、比較例4の感熱記録材料を作製した。以上の実施例1~4及び比較例1~4における感熱記録材料の製造条件などを表1にまとめて示す。<画像記録>実施例1~4及び比較例1~4の感熱記録材料に対して、松下電器部品社製の薄膜ヘッドを有する感熱印字実験装置により、ヘッド電力0.45W/ドット、1ライン記録時間20msec/L、走査密度8×385ドット/mmの条件下で、1msec毎にパルス巾1.2msecにて、画像を印字記録した。また、実施例2の感熱記録材料に対して、CO2レーザーマーカー装置SUNX社製、LP-40040W機を用い、走査速度1,500mm/s、設定パワー11.5の条件にて、画像を印字記録した。<耐光性の測定方法>耐光性試験装置ATLAS社製、SUNTESTCPSを用いて、Xe光を15時間照射する前と後とにおける、画像記録部の画像濃度と、画像が記録されていない地肌部の画像の濃度とを、マクベス濃度計GRETAGMACBETH社製、DensiEye700で測定した。マクベス濃度計による測定の際、黒色測定用のフィルターにより、画像記録部の画像濃度を測定するとともに、黄色測定用のフィルターにより、地肌部の画像濃度を測定した。結果を表2に示す。<地肌白色度の測定>地肌白色度をISO2470に準じて、Datacolor社製Elrepho3000にて測定した。<耐水性の測定方法及び評価方法>実施例1~4及び比較例1~4の感熱記録材料を、水に30分間浸漬後、指で表面を10往復擦り、ハガレの有無を観察し、耐水性の測定及び評価を行った。結果を下記表2に示す。表2の結果から、比較例1及び3の感熱記録材料は、白色度の値が小さく、実施例1~4の感熱記録材料に比べて、白色性に劣るものであった。また、比較例1及び2の感熱記録材料は、Xe光を15時間照射した後の地肌の画像濃度が、該光を照射する前の初期状態と比べて濃くなっているのに対し、実施例1~4の感熱記録材料は、前記光の照射前後において地肌部の画像濃度の変化を低く抑えることができており、白色性を維持することができている。また、比較例3及び4の感熱記録材料は、耐水性の測定において、表面部分にハガレがあり、ハガレのない実施例1~4の感熱記録材料と比べて、耐水性に劣るものであった。実施例1~4の感熱記録材料は、白色性、耐光性、耐水性のいずれにおいても、優れた結果が得られており、白色性、耐光性、耐水性のそれぞれを両立させることができている。また、実施例2の感熱記録材料に対し、サーマルヘッドとCO2レーザーとにより画像を印字記録した結果として、どちらの場合も、優れた白色性、耐光性、及び耐水性を得ることができている。"